(57)【要約】  本発明は、キセノンと、ナトリウム、スカンジウム及び亜鉛のハロゲン化物とを少なくとも含んでいる、水銀フリーの充填物として構成されている、ガス放電を生じさせるための充填物と電極（１１，１２）とが封入されている放電空間（１０６）を有する、気密に閉じられた放電容器（１０）を備えている車両ヘッドライト用の高圧放電ランプに関する。充填物は、放電空間体積の１ｃｍ3当たり０ｍｇから１ｍｇの範囲の割合で亜鉛ハロゲン化物を有しており、放電容器（１０）の放電空間（１０６）内に存在するハロゲン化物の量は放電空間体積の１ｃｍ3当たり８ｍｇから１５ｍｇの範囲にあり、キセノンの低温充填圧力は１．０ＭＰａから１．８ＭＰａの範囲にあり、且つ、放電容器（１０）の放電空間（１０６）の体積は０．０１５ｃｍ3から０．０２２ｃｍ3の範囲の値を有する。
2013511117.tif 000002
【特許請求の範囲】
【請求項１】
キセノンと、ナトリウム、スカンジウム及び亜鉛のハロゲン化物とを少なくとも含んでいる、水銀フリーの充填物として構成されている、ガス放電を生じさせるための充填物と電極（１１，１２）とが封入されている放電空間（１０６）を有する、気密に閉じられた放電容器（１０）を備えている車両ヘッドライト用の高圧放電ランプにおいて、
前記充填物は、放電空間体積の１ｃｍ3当たり０ｍｇから１ｍｇの範囲の割合で亜鉛ハロゲン化物を含んでおり、前記放電容器（１０）の前記放電空間（１０６）内に存在する前記ハロゲン化物の量は放電空間体積の１ｃｍ3当たり８ｍｇから１５ｍｇの範囲にあり、
前記キセノンの低温充填圧力は１．０ＭＰａから１．８ＭＰａの範囲にあり、且つ、
前記放電容器（１０）の前記放電空間（１０６）の体積は０．０１５ｃｍ3から０．０２２ｃｍ3の範囲の値を有することを特徴とする、高圧放電ランプ。
【請求項２】
前記亜鉛ハロゲン化物の割合は前記放電空間体積の１ｃｍ3当たり０ｍｇより多く、有利には、前記放電空間体積の１ｃｍ3当たり０．１ｍｇから１．０ｍｇの範囲にある、請求項１に記載の高圧放電ランプ。
【請求項３】
前記充填物は更にインジウムハロゲン化物を含んでおり、該インジウムハロゲン化物の前記充填物における割合はハロゲン化物の量の３．０重量％以下である、請求項１又は２に記載の高圧放電ランプ。
【請求項４】
前記充填物におけるナトリウムハロゲン化物の割合はハロゲン化物の総量の３０重量％から５０重量％の範囲にある、請求項１乃至３のいずれか一項に記載の高圧放電ランプ。
【請求項５】
前記充填物におけるスカンジウムハロゲン化物の割合はハロゲン化物の総量の３０重量％から６０重量％の範囲にある、請求項１乃至４のいずれか一項に記載の高圧放電ランプ。
【請求項６】
前記充填物は更にツリウムハロゲン化物を含んでおり、該ツリウムハロゲン化物の前記充填物における割合はハロゲン化物の総量の１０重量％から３０重量％の範囲にある、請求項１乃至５のいずれか一項に記載の高圧放電ランプ。
【請求項７】
前記放電容器（１０）は前記放電空間（１０６）の範囲において楕円状の外輪郭を有しており、且つ、前記電極（１１，１２）間の領域において円筒状の内輪郭を有しており、
前記放電容器（１０）の壁厚の比率については以下の関係、即ち、
１．０≦Ｄ１／Ｄ２≦１．４
が成り立ち、ここでＤ１は前記電極間の領域における前記放電容器（１０）の壁厚で表し、Ｄ２は前記電極（１１，１２）が内部に配置されている前記放電空間（１０６）の端部区間における前記放電容器（１０）の壁厚を表す、請求項１乃至６のいずれか一項に記載の高圧放電ランプ。
【請求項８】
前記放電容器（１０）の前記壁厚に関して以下の関係、即ち、
１．２≦Ｄ１／Ｄ２≦１．３
が成り立つ、請求項７に記載の高圧放電ランプ。
【請求項９】
前記放電容器（１０）は、前記電極（１１，１２）間の領域において２．０ｍｍから２．７ｍｍの範囲にある内径を有しており、且つ、５．０ｍｍから６．０ｍｍの範囲にある外径を有している、請求項７又は８に記載の高圧放電ランプ。
【請求項１０】
前記放電容器（１０）は、前記電極（１１，１２）間の領域において２．１ｍｍから２．４ｍｍの範囲にある内径を有しており、且つ、５．３ｍｍから５．７ｍｍの範囲にある外径を有している、請求項９に記載の高圧放電ランプ。
【請求項１１】
前記電極（１１，１２）はロッド状に構成されており、０．２０ｍｍから０．３０ｍｍの範囲、有利には０．２５ｍｍから０．２７ｍｍの範囲の直径をそれぞれ有している、請求項１乃至１０のいずれか一項に記載の高圧放電ランプ。
【請求項１２】
前記放電容器（１０）の前記放電空間（１０６）内のハロゲン化物の量は、前記放電空間体積の１ｃｍ3当たり１０ｍｇから１４ｍｇの範囲にある、請求項１乃至１１のいずれか一項に記載の高圧放電ランプ。
【請求項１３】
前記キセノンの低温充填圧力は１．６ＭＰａから１．８ＭＰａの範囲にある、請求項１乃至１２のいずれか一項に記載の高圧放電ランプ。
【請求項１４】
前記放電容器（１０）の前記放電空間（１０６）の体積は０．０１６ｃｍ3から０．０１９ｃｍ3の範囲の値を有する、請求項１乃至１３のいずれか一項に記載の高圧放電ランプ。
【請求項１５】
前記高圧放電ランプは２２Ｗから２８Ｗの範囲の消費電力のために構成されている、請求項１乃至１４のいずれか一項に記載の高圧放電ランプ。
【発明の詳細な説明】
【技術分野】
【０００１】
本発明は請求項１の上位概念に記載されている高圧放電ランプに関する。
【０００２】
Ｉ．従来技術
その種の高圧放電ランプは、例えばEP 1 351 276 A2に開示されている。この刊行物には、亜鉛ヨウ化物の割合が放電容器体積の１ｃｍ3当たり２ｍｇから６ｍｇの範囲にある、水銀フリーの充填物を有する車両ヘッドライト用の高圧放電ランプが開示されている。
【０００３】
刊行物US 7,126,281 B1には、約３５Ｗの消費電力を有し、且つ、キセノンと金属としてのナトリウム、スカンジウム、インジウム及び亜鉛のハロゲン化物とを含有している、水銀フリーの充填物を有する車両ヘッドライト用の高圧放電ランプが開示されている。
【０００４】
充填物の亜鉛成分は以前に使用されていた水銀に代わるものであり、また、高圧放電ランプのいわゆるランプ電圧の調整に必要とされる。ランプ電圧という概念は、高圧放電ランプの点弧フェーズ及び始動フェーズが終了し、且つ、全ての充填物成分が気体の状態で存在している、ほぼ安定した動作状態に達した後の高圧放電ランプの動作電圧を表している。しかしながら、充填物に亜鉛成分を使用することは、高圧放電ランプによって生成される光束が充填物における亜鉛の割合が増加するにつれ低下するという欠点を有している。
【０００５】
ＩＩ．発明の開示
本発明の課題は、前述の欠点を有していない、冒頭で述べたような高圧放電ランプを提供することである。特に、上述の従来技術に比べて消費電力が低減されており、同等のランプ電圧を有しており、また、車両ヘッドライトにおいて光源として使用するには十分に高い光束を生成する、水銀フリーの充填物を有する高圧放電ランプが提供されるべきである。
【０００６】
この課題は、本発明によれば、請求項１の特徴部分に記載された構成を備えた高圧放電ランプによって解決される。本発明の殊に有利な実施の形態は従属請求項に記載されている。
【０００７】
本発明に係る高圧放電ランプは、車両のフロントヘッドライトにおける光源として設けられており、また、電極とガス放電を形成するための充填物とが封入されている、放電空間を備えた気密に閉じられている放電容器を有している。充填物は、ナトリウム、スカンジウム及び亜鉛のハロゲン化物とキセノンとを少なくとも含有している水銀フリーの充填物として構成されている。本発明によれば、充填物は、亜鉛の割合が低減された充填物として、又は、亜鉛ハロゲン化物の割合が放電空間体積の１ｃｍ3当たり０ｍｇから１．０ｍｇの範囲にある亜鉛フリーの充填物として構成されており、放電空間内のハロゲン化物の量は放電空間体積の１ｃｍ3当たり８ｍｇから１５ｍｇの範囲にあり、キセノンの低温充填圧力（即ち２５℃の温度で測定された放電空間内のキセノンの圧力）は１．０ＭＰａから１．８ＭＰａの範囲にあり、且つ、放電空間の体積は０．０１５ｃｍ3から０．０２２ｃｍ3の範囲にある。水銀フリーの充填物の概念は、放電容器の放電空間内に水銀も水銀化合物も封入されていないことを意味する。
【０００８】
本発明によれば、上記の特徴によって、同等のランプ電圧において従来技術による高圧放電ランプに比べて消費電力が低減されており、且つ、十分に高い光束を生成するので、車両のフロントヘッドライトにおける光源に適している、高圧放電ランプが実現される。特に、充填物内の亜鉛及び亜鉛のハロゲン化物の低減によって、高い光束を達成することができる。キセノンの比較的高い充填圧力は、放電空間の小さい体積及び金属ハロゲン化物のドーピングと共に、高圧放電ランプの十分に高いランプ電圧に寄与するので、本発明に係る高圧放電ランプのランプ電圧の調整を目的として、充填物に水銀又は水銀化合物を添加することを省略することができる。
【０００９】
有利には、高圧放電ランプの十分に高いランプ電圧及び光束を補償するために、充填物における亜鉛ハロゲン化物の割合は放電空間体積の１ｃｍ3当たり０ｍｇよりも大きく、また有利には、放電空間体積の１ｃｍ3当たり０．１ｍｇから１．０ｍｇの範囲にある。図３には、放電空間内のハロゲン化物量における亜鉛ハロゲン化物の割合（単位重量％）と、高圧放電ランプの光束（曲線１）並びに高圧放電ランプのランプ電圧（曲線２）との関係が概略的に示されている。横軸には、充填物内のハロゲン化物の総量に関連付けられた亜鉛ハロゲン化物の割合が重量％の単位でプロットされている。縦軸には、一方では（図３の左側）高圧放電ランプの光束がルーメンの単位でプロットされており、他方では（図３の右側）高圧放電ランプのランプ電圧がボルトの単位でプロットされている。曲線１（実線）は高圧放電ランプの光束と充填物内の亜鉛ハロゲン化物の関係を示しており、これに対し曲線２（破線）は高圧放電ランプのランプ電圧と充填物内の亜鉛ハロゲン化物の関係を示している。曲線１及び曲線２からは、亜鉛ハロゲン化物の割合が増加するにつれ、高圧放電ランプのランプ電圧が上昇し、光束が低下することがはっきりと見て取れる。
【００１０】
有利には、本発明に係る高圧放電ランプの充填物は更にインジウムハロゲン化物を含有しており、充填物内のインジウムハロゲン化物の割合はハロゲン化物の総量の３．０重量％以下であり、従って充填物内のナトリウムハロゲン化物及びスカンジウムハロゲン化物の割合よりも遥かに少ない。充填物内の僅かな割合のインジウムハロゲン化物は、ＣＩＥ１９３１及びＤＩＮ５０３３に準拠する標準表色系における、高圧放電ランプから放出される白色光の色度座標の調整に使用される。充填物内の比較的少ない割合のインジウムハロゲン化物を用いることにより、本発明に係る高圧放電ランプが規格ＥＣＥ規則９９に準拠する白色光を形成することが保証されている。インジウムハロゲン化物の割合が比較的多い場合には、高圧放電ランプの光束に悪影響が及ぼされる虞がある。
【００１１】
有利には、４０００Ｋから４５００Ｋの範囲にある色温度を有する、規格ＥＣＥ規則９９に準拠する白色光を形成するために、充填物内のナトリウムハロゲン化物の割合はハロゲン化物の総量の３０重量％から５０重量％の範囲にあり、且つ、充填物内のスカンジウムハロゲン化物の割合はハロゲン化物の総量の３０重量％から６０重量％の範囲にある。付加的に、本発明に係る高圧放電ランプの充填物はランプ電圧の調整を目的としてツリウム、例えばツリウムハロゲン化物の形態のツリウムを含有しており、ツリウムハロゲン化物の割合はハロゲン化物の１０重量％から３０重量％までの範囲にあることが考えられる。ここでのツリウムの作用は亜鉛の作用に類似するもの、即ち、ランプ電圧の上昇、ツリウムの割合の増加に伴う光束の低下であるが、亜鉛の場合ほど大きくはない。
【００１２】
有利には、充填物内の亜鉛ハロゲン化物の割合はハロゲン化物の総量に関して６重量％以下である。これによって、亜鉛の添加により光束が過度に小さくなることなく、十分に高いランプ電圧（４０Ｖ）を生じさせることができる。
【００１３】
本発明に係る高圧放電ランプの放電容器は、有利には、放電空間の領域において楕円状の外輪郭を有しており、且つ、電極間の領域において円筒状の内輪郭を有しており、放電容器の壁厚の比率については以下の関係
１．０≦Ｄ１／Ｄ２≦１．４
が成り立ち、それどころか有利には以下の関係
１．２≦Ｄ１／Ｄ２≦１．３
が成り立ち、ここでＤ１は電極間の領域における放電容器の壁厚であり、Ｄ２は内部に電極が配置されている放電空間の端部区間における放電容器の壁厚を表す。
【００１４】
上記の壁厚の比率に基づき、本発明に係る高圧放電ランプの放電容器は、従来技術による高圧放電ランプの放電容器よりも小さい凸状の湾曲部を有している。従って本発明に係る高圧放電ランプにおいては、従来技術による高圧放電ランプにおける電極間隔に比べて大きい（レントゲン撮影により測定された）実際の電極間隔を用いて、ＥＣＥ規則９９に準拠する、例えば車両ヘッドライトランプに関して指示されている光学的な、又は光学的に作用する４．２ｍｍの電極間隔を達成することができる。例えば、従来技術による高圧放電ランプにおける実際の電極間隔は３．６ｍｍであり、これに対し本発明に係る高圧放電ランプにおける実際の電極間隔は有利には３．８ｍｍから４．０ｍｍの範囲にある。比較的大きい電極間隔は、同様に、本発明に係る高圧放電ランプの比較的高いランプ電圧に寄与するので、この理由からも亜鉛成分の量が低減されているにもかかわらず、また、充填物において水銀が省略されているにもかかわらず、十分に高いランプ電圧を達成することができる。
【００１５】
有利には、放電容器は電極間の領域において２．０ｍｍから２．７ｍｍの範囲、特に有利には２．１ｍｍから２．４ｍｍの内径と、５．０ｍｍから６．０ｍｍの範囲、特に有利には５．３ｍｍから５．７ｍｍの外径とを有している。これによって、放電容器は電極間の領域において比較的厚い壁厚を有しており、そのような厚い壁厚は、亀裂に対する改善された保護及び放電容器の良好な熱絶縁に寄与する。
【００１６】
本発明に係る高圧放電ランプの電極は、電極の高い電流負荷能力を保証するために、有利にはロッド状に構成されており、且つ、有利には０．２０ｍｍから０．３０の範囲、特に有利には０．２５ｍｍから０．２７ｍｍの範囲にある直径を有しているので、本発明に係る高圧放電ランプは、点弧フェーズの直後に続き、且つ、充填物のハロゲン化物が蒸発する始動フェーズの間に定格出力の３倍から５倍の値で動作することができ、これによって高圧放電ランプのほぼ安定した動作状態への可能な限り迅速な移行を達成することができる。
【００１７】
上記において既に述べたように、本発明に係る高圧放電ランプの充填物におけるキセノンの低温充填圧力は１．０ＭＰａから１．８ＭＰａの範囲にある。もっとも１．５ＭＰａから１．７ＭＰａの範囲が特に有利である。何故ならば、比較的高いキセノン圧力によって、本発明に係る高圧放電ランプのランプ電圧を高めることができ、また、高いキセノン圧力によって高圧放電ランプの点弧直後に既に白色光を形成できるからである。
【００１８】
上述のように、本発明に係る高圧放電ランプの放電容器の内部空間におけるハロゲン化物の量は放電空間体積の１ｃｍ3当たり８ｍｇから１５ｍｇの範囲にあり、且つ、放電空間体積は０．０１５ｃｍ3から０．０２２ｃｍ3の範囲の値を有している。特に有利には、本発明に係る高圧放電ランプのほぼ安定した動作状態において２２Ｗから２８Ｗの範囲にある消費電力を実現するために、本発明に係る高圧放電ランプについてハロゲン化物の量は放電空間の１ｃｍ3当たり１０ｍｇから１４ｍｇの範囲にあり、且つ、放電空間体積は０．０１６ｃｍ3から０．０１９ｃｍ3の範囲にある。
【００１９】
ヘッドライトウォッシャーを有していない車両ヘッドライトに本発明に係る高圧放電ランプを使用できるようにするために、本発明に係る高圧放電ランプがその動作中に２０００ｌｍ以下の光束を形成するように本発明に係る高圧放電ランプを構成することができる。
【００２０】
ＩＩＩ．有利な実施例の説明
以下では、本発明を有利な実施例に基づいて詳細に説明する。
【図面の簡単な説明】
【００２１】
【図１】本発明の有利な実施例による高圧放電ランプの概略的な断面図を示す。
【図２】図１に示した高圧放電ランプの放電容器の放電空間を拡大した概略的な部分図を示す。
【図３】高圧放電ランプの光束及びランプ電圧と充填物内の亜鉛ハロゲン化物の割合との関係を示す。
【００２２】
本発明の有利な実施例は、２５Ｗの消費電力を有する、水銀フリーのハロゲン金属蒸気高圧放電ランプである。このランプは車両フロントヘッドライトに使用するために設けられている。ランプは両側が密閉されている放電容器１０を有しており、この放電容器１０は石英から成り、体積１７ｍｍ3の放電空間１０６を有しており、また内部にはイオン化可能な充填物が気密に封入されている。放電空間１０６の領域において放電容器１０の外輪郭は楕円状に構成されており、且つ、電極１１，１２間の領域において放電容器の内輪郭は円筒状に構成されている（図２を参照されたい）。従って、放電容器１０の壁は放電空間１０６の領域において凸状に湾曲されており、電極１１，１２間では、その電極１１，１２が内部に配置されている放電空間１０６の二つの端部における壁厚よりも厚い壁厚を有している。壁厚Ｄ１／Ｄ２の比率は１．２から１．３の範囲にある。即ち、以下の関係
１．２≦Ｄ１／Ｄ２≦１．３
が成り立つ。ここで、Ｄ１は電極１１，１２間の領域における放電容器１０の壁厚を表し、Ｄ２は内部に電極１１，１２が配置されている放電空間１０６の端部区間における放電容器１０の壁厚を表す。
【００２３】
放電空間１０６の中央においては、放電容器の内径は２．２ｍｍであり、外径は５．５ｍｍである。放電容器１０の二つの端部１０１，１０２はそれぞれ、モリブデン箔溶融封止部１０３，１０４を用いてシーリングされている。モリブデン箔１０３，１０４はそれぞれ７．５ｍｍの長さ、２ｍｍの幅及び２５μｍの厚さを有している。放電容器１０の内部空間には二つの電極１１，１２が設けられており、それら電極１１，１２の間ではランプの動作中に放電アークが生じ、それにより光が放出される。電極１１，１２はタングステンから構成されている。電極の厚さ又は直径は０．２６ｍｍである。電極１１，１２の長さはそれぞれ６．５ｍｍである。電極１１，１２間の実際の間隔、即ちレントゲン撮影により測定された間隔は３．７ｍｍであり、他方では、電極１１，１２間の光学的な間隔又は光学的に作用する間隔は約３．９ｍｍである。電極１１，１２の実際の間隔と光学的な間隔とのこの差は、放電空間１０６の領域における放電容器１０の壁の光学的な特性（例えば凸状の湾曲部及び光学的な屈折率）に起因する。電極１１、１２はそれぞれモリブデン箔溶融封止部１０３，１０４を介して、及び、ソケット側とは反対側の電流供給部１３及び電流帰還部１７を介して、又は、ソケット側の電流供給部１４を介して、実質的にプラスチックから構成されているランプソケット１５の電気的な端子と導電的に接続されている。放電容器１０はガラス製の外管１６によって包囲されている。外管１６はソケット１５内に固定されている延長部１６１を有している。放電容器１０はソケット側に石英から成る管状の伸長部１０５を有しており、この伸長部１０５内にソケット側の電流供給部１４が延在している。
【００２４】
放電容器１０において電流帰還部１７と対向している表面領域には、光不透過性の導電性コーティング部１０７が設けられている。このコーティング部１０７はランプの長手方向において、放電空間１０６の全長及び放電容器１０のシーリングされている端部１０１，１０２の長さの一部、約５０％にわたり延びている。コーティング部１０７は放電容器１０の外面に設けられており、放電容器１０の周囲の約５％から１０％にわたり延びている。しかしながらコーティング部１０７が放電容器１０の周囲の５０％以上、又はそれどころか放電容器の周囲の５０％超にわたり延びていても良い。コーティング部１０７のその種の幅の実施の形態は、コーティング部１０７が高圧放電ランプの効率を高めるという利点を有している。何故ならば、コーティング部１０７は放電によって生じる赤外線放射の一部を放電容器へと反射させ、これによってランプ動作中に、イオン化可能な充填物の金属ハロゲン化物が集中する、電極の下方にある放電容器１０の比較的冷たい領域が選択的に加熱されるからである。コーティング部１０７はドーピングされたスズ酸化物、例えばフッ素又はアンチモンでドーピングされたスズ酸化物、もしくは、例えばホウ素及び／又はリチウムでドーピングされたスズ酸化物から構成されている。この高圧放電ランプは水平な姿勢で動作され、即ち高圧放電ランプは水平な平面に配置された電極１１，１２を有しており、電流帰還部１７が放電容器３０及び外管１６の下方に延在するようにランプは配向されている。点弧補助部として機能するこのコーティング部１０７の詳細はEP 1 632 985 A1に記載されている。外管１６は、紫外線放射を吸収する材料、例えばセリウム酸化物及びチタン酸化物でドーピングされている石英から構成されている。外管ガラスに適したガラス組成はEP 0 700 579 B1に開示されている。
【００２５】
放電容器内に封入されている充填物は、１．６ＭＰａの低温充填圧力、即ち２５℃の温度で測定された充填圧力を有するキセノンと、ナトリウム、スカンジウム及びインジウムのヨウ化物とから構成されている。ランプのランプ温度は約４０Ｖである。ランプの色温度は約４５００Ｋである。充填物における金属としてのナトリウム、スカンジウム、亜鉛及びインジウムのハロゲン化物又はヨウ化物の総量は１３．８３ｍｇ／ｃｍ3、即ち放電空間体積の１立方センチメートル当たり１３．８３ミリグラムであり、金属としてのナトリウム、スカンジウム、亜鉛及びインジウムのヨウ化物の重量の割合はハロゲン化物の総量に関して以下の通りである：
ナトリウムヨウ化物：４３．４重量％、６ｍｇ／ｃｍ3の充填量に相当
スカンジウムヨウ化物：５０．６重量％、７ｍｇ／ｃｍ3の充填量に相当
亜鉛ヨウ化物：５．８重量％、０．８ｍｇ／ｃｍ3の充填量に相当
インジウムヨウ化物：０．２重量％、０．０３ｍｇ／ｃｍ3の充填量に相当
【００２６】
これは２．５：１のモルナトリウム対スカンジウムの比に相当する。ハロゲン金属蒸気高圧放電ランプの演色評価数は６５であり、その光効率は９０ｌｍ／Ｗである。壁負荷は約８０Ｗ／ｃｍ2である。高圧放電ランプは２０００ｌｍ以下の光束を形成し、従って、例えばデイドライビングライト、フォグライト又はロングビームを形成するために、ヘッドライトウォッシャーを有していない車両ヘッドライトにおいて動作することができる。
【００２７】
本発明に係るハロゲン金属蒸気高圧放電ランプは、放電容器におけるガス放電の点弧直後に、イオン化可能な充填物における金属ハロゲン化物の迅速な蒸発を保証するために、３倍から５倍の定格出力又は定格電流でもって駆動される。ガス放電の点弧直後に、ガス放電はほぼ専らキセノンによって行われる。何故ならば、この時点においてはキセノンのみが気体状で放電容器に存在するからである。従って高圧放電ランプはこの時点において、また、イオン化可能な充填物の金属ハロゲン化物が蒸発フェーズに移行する、いわゆる始動フェーズ中はキセノン高圧放電ランプのように動作し、光放射も放電の電気的な特性、特に放電区間にわたる電圧降下もキセノン及び電極間隔によってのみ決定される。イオン化可能な充填物の上記のヨウ化物が蒸発しており、このヨウ化物が放電に関与したときに初めて、ランプが２５Ｗの定格出力及び４０Ｖの動作電圧で動作する、ランプのほぼ安定した動作状態が達成されている。従って、動作電圧の概念はほぼ安定した動作時の高圧放電ランプの動作電圧を表している。
【００２８】
本発明は上記において詳細に説明した実施例に限定されるものではない。例えば、充填物は金属としてのナトリウム、スカンジウム及びインジウムのヨウ化物の他にツリウムヨウ化物も含むことができる。更には、前述の金属のヨウ化物の代わりに、又はそれらの金属のヨウ化物の他に、別のハロゲン化物、例えばそれらの金属の臭化物又は塩化物も充填物に使用することができる。
【図１】
2013511117.tif 000003
【図２】
2013511117.tif 000004
【図３】
2013511117.tif 000005
【国際調査報告】
2013511117.tif 000006
2013511117.tif 000007
2013511117.tif 000008
2013511117.tif 000009
2013511117.tif 000010
2013511117.tif 000011
2013511117.tif 000012
2013511117.tif 000013
2013511117.tif 000014
2013511117.tif 000015